(57)【要約】【課題】  天然素材のもつ自然の浄化作用を利用したシロアリ防除コーティング剤を提供する。【解決手段】  本発明による防蟻用コーティング剤は、ヒノキ精油と竹炭の双方を含有するものである。好ましい防蟻用コーティング剤は、ヒノキ精油１０〜３０重量部と平均粒径１０〜２０ミクロンの竹炭パウダー１０〜３０重量部からなる。防蟻用コーティング剤は、さらにアクリル樹脂エマルションを木部との接着剤として含むこともできる。防蟻用コーティング剤は、さらに天然多糖類の水溶液を木部との接着剤として含み、何れも食品添加物である増粘剤、消泡剤および界面活性剤を含むこともできる。【選択図】    なし【特許請求の範囲】
【請求項１】
ヒノキ精油と竹炭を含有する防蟻用コーティング剤。
【請求項２】
ヒノキ精油１０〜３０重量部と平均粒径１０〜２０ミクロンの竹炭パウダー１０〜３０重量部からなる請求項１に記載の防蟻用コーティング剤。
【請求項３】
アクリル樹脂エマルションを接着剤として含む請求項１または２に記載の防蟻用コーティング剤。
【請求項４】
天然多糖類の水溶液を接着剤として含み、何れも食品添加物である増粘剤、消泡剤および界面活性剤を含む請求項１〜３のいずれかに記載の防蟻用コーティング剤。
【発明の詳細な説明】
【技術分野】
【０００１】
本発明は、天然素材のもつ自然の浄化作用を利用し、化学薬品による人体や環境への影響がなく、より環境に優しい防蟻用コーティング剤に関する。
【背景技術】
【０００２】
従来、建材や木部に対するシロアリ防除対策としては、建材、木部等に防蟻用コーティング剤を塗布する方法が一般的である。このようなコーティング剤としては、合成農薬などの化学薬品を含む組成物（特許文献１〜７参照）が主流であり、そのほかに水性エマルジョンを用いるもの（特許文献８〜９参照）、天然素材を用いたもの（特許文献１０参照）、ヒノキ成分を含むもの（特許文献１１参照）等が知られている。
【特許文献１】特開平１０−２５８４０３（カーバメート類）
【特許文献２】特開平７−  ８９８０３（ナフタレン化合物）
【特許文献３】特開平１０−  １７４２６（ホウ酸溶液、ミョウバン溶液）
【特許文献４】特開平１１−２８６４０４（アルキルベンジルアンモニウム塩）
【特許文献５】２００１−  ５８９０３（ビス第四級アンモニウム塩）
【特許文献６】２００２−２０５９０６（ピリジン誘導体の銅、亜鉛塩）
【特許文献７】特開平８−２３１３２５（ニッケル塩）
【特許文献８】２００１−２９９１８１（ラテックスエマルジョン＋防蟻剤）
【特許文献９】１１−２５６０７６（コロイダルシリカ、シラン系撥水剤）
【特許文献１０】２００２−３０７４０５（木材乾留抽出成分）
【特許文献１１】特開平１１−２１７３１０（木材保存剤）
【発明の開示】
【発明が解決しようとする課題】
【０００３】
しかし、２００３年７月１日からは、建築基準法の改正により、シロアリ駆除剤「クロルピリホス」の使用が全面的に禁止され、今後、化学薬品を含む防蟻用コーティング剤は益々使用困難になることが予想される。
【０００４】
この様に、化学薬品による人体への影響が社会問題となっている中で、より環境に優しいシロアリ防除対策が望まれている。
【０００５】
本発明は、化学薬品による人体や環境への影響を考慮し、天然素材のもつ自然の浄化作用を利用したシロアリ防除コーティング剤を提供することを課題とする。
【課題を解決するための手段】
【０００６】
本発明による防蟻用コーティング剤は、ヒノキ精油と竹炭の双方を含有するものである。
【０００７】
本発明による好ましい防蟻用コーティング剤は、ヒノキ精油１０〜３０重量部と平均粒径１０〜２０ミクロンの竹炭パウダー１０〜３０重量部からなる。
【０００８】
本発明による防蟻用コーティング剤は、さらにアクリル樹脂エマルションを木部との接着剤として含むこともできる。
【０００９】
本発明による防蟻用コーティング剤は、さらに天然多糖類の水溶液を木部との接着剤として含み、何れも食品添加物である増粘剤、消泡剤および界面活性剤を含むこともできる。
【発明の効果】
【００１０】
本発明による防蟻用コーティング剤は、ヒノキ精油と竹炭の双方を含み、天然素材のもつ自然の浄化作用を利用したものであるので、化学薬品による人体や環境への影響がなく、より環境に優しいものである。
【発明を実施するための最良の形態】
【００１１】
本発明による防蟻用コーティング剤は、ヒノキ精油と竹炭の天然成分を必須成分として含み、さらに接着剤としてのアクリル樹脂エマルションや天然多糖類水溶液、体質顔料、何れも食品添加物である増粘剤、消泡剤および界面活性剤を任意成分として含むものである。これらの成分を以下に詳しく説明する。
【００１２】
まず、ヒノキ精油は、抗菌性等の生理活性を示す物質であり、例えば紀州熊野地方の檜材から公知の水蒸気蒸留法により抽出されたものが好ましい。ヒノキ精油の使用量は、コーティング剤中に、好ましくは０．１〜６０重量％、より好ましくは、５〜４０重量％である。
【００１３】
上記ヒノキ精油の性状および成分分析結果を表１に示す。
【表１】
2005179332.tif 000002
【００１４】
竹炭はパウダー状であることが好ましい。竹炭パウダーは、真竹や孟宗竹を８００℃以上の高温で炭化させた炭を粉砕、分粒したものである。竹炭パウダーの粒径は、好ましくは粒径５〜４０ミクロン、より好ましくは１５〜２５ミクロン程度である。竹炭パウダーの粒径が小さ過ぎると、ローラー毛に入り込みロスが多く仕上がりがよくなく、大き過ぎるとローラーによる均一な塗装が困難である。
【００１５】
竹炭パウダーは表面上に無数のミクロ孔（１ｇの表面積が３００ｍ２以上）を有し、吸着効果、除湿作用等に優れることが知られているが、シロアリに対する防除効果は知られていない。竹炭の使用量は、コーティング剤中に、好ましくは５〜５０重量％、より好ましくは１０〜３０重量％である。竹炭の使用量が少な過ぎるとシロアリに対する防除効果が低く、多過ぎると塗装作業性が低下する。
【００１６】
界面活性剤は、ノニオン系（例えばラウリルアルコールアルコキシレート、アルコールエトキシレート等）とアニオン系（例えばジオクチルスルホコハク酸エステル塩）で試験した結果、ノニオン系界面活性剤よりもアニオン界面活性剤で、良好な乳化効果が認められる。界面活性剤の添加量は、ヒノキ精油に対し０．０５〜１５重量％、好ましくは１〜１０重量％である。界面活性剤が少なすぎるとヒノキ精油の乳化が不十分となり、逆に多すぎると水に溶解するのが困難となるので、望ましくない。コーティング剤の安全性を高める目的で、食品用界面活性剤を使うことが好ましく、例えばシュガーエステル（三菱化学フード株式会社製）を用いることができる。
【００１７】
分散剤は、水系に用いられる分散剤であれば特に制限はない。特に、無機顔料を分散できるものが望ましい。分散剤と湿潤剤の併用も可能である。分散剤の使用量は、コーティング剤中に０．１〜２．０重量％が適している。
【００１８】
接着剤は、木部に対して接着性を示すものであれば特に制限はない。一般的に、良好な付着性を示すアクリル樹脂エマルションが好ましく使用される。特に、低ＶＯＣの特長をもつアクリル樹脂エマルションが環境問題に対しても有効である。接着剤の使用量は、コーティング剤中に、好ましくは１．０〜５０．０重量％、より好ましくは５．０〜３０．０重量％である。この使用量が少な過ぎると木部に対して接着性が弱く、多過ぎるとパウダー竹炭を樹脂膜で覆ってしまうため、好ましくない。コーティング剤のバインダーとして、サイクロデキストリン、澱粉から得られる天然多糖類の水溶液も使用できる。
【００１９】
消泡剤は、一般に塗料に使用されるものであれば特に制限はない。食品用に用いられるシリコン系消泡剤でも使用可能である。消泡剤の使用量は、コーティング剤中に、好ましくは０．１〜０．５重量％である。
【００２０】
増粘剤・粘性調整剤は、一般に塗料に使用されるものであれば特に制限はない。セルロース系のものが一般であるが、キサンタンガム系の食品用増粘剤・粘性調整剤も使用できる。ウレタン会合型増粘剤が好ましい。塗料の粘性を調整するものを併用してもよい。増粘剤・粘性調整剤は、特に吹き付けまたはローラー塗装に適した粘性を持たせる際に使用される。増粘剤・粘性調整剤の使用量は、コーティング中に、好ましくは０．５〜６．０重量％である。
【００２１】
本発明による防蟻用コーティング剤の構成成分の代表例を表２に示す。
【表２】
2005179332.tif 000003
【００２２】
本発明による防蟻用コーティング剤の処方例を表３および表４に示す。
【表３】
2005179332.tif 000004
【表４】
2005179332.tif 000005
【００２３】
表４中、プルランは林原株式会社製接着剤の商品名、Ｓ−５７０は三菱化学フード株式会社製界面活性剤の商品名である。
【００２４】
本発明による防蟻用コーティング剤のイエシロアリに対する忌避効果を評価するために、下記の試験を行った。
【００２５】
表２に示すヒノキ精油３０重量部、表２に示す竹炭パウダー１５重量部および表２に示すアクリル樹脂エマルション２０重量部からなる防蟻用コーティング剤（ヒノキ＋竹炭＋樹脂）を６ｃｍ×６ｃｍ×１ｃｍの杉木片に塗布し、乾燥させ、得られた塗布木片を試験に供した。
【００２６】
比較のために、防蟻用コーティング剤（ヒノキ＋竹炭＋樹脂）の代わりに、上記ヒノキ精油と上記アクリル樹脂エマルションからなる防蟻用コーティング剤（ヒノキ＋樹脂）、および上記竹炭パウダーと上記アクリル樹脂エマルションからなる防蟻用コーティング剤（竹炭＋樹脂）をそれぞれ用い、上記と同様の操作で試験片を作製した。
【００２７】
こうして得られた（ヒノキ＋竹炭＋樹脂）塗布試験片、（ヒノキ＋樹脂）塗布試験片、および（竹炭＋樹脂）塗布試験片を防蟻薬塗布試験片とした。
【００２８】
対象として、接着剤としてのアクリル樹脂エマルションのみからなるコーティング剤（樹脂のみ）を用い、上記と同様の操作で試験片を作製した。また、コントロール試験片としてコーティングなしの木片（無塗布）も試験に供した。こうして得られた（樹脂のみ）塗布試験片、および（無塗布）試験片をブランク試験片とした。
【００２９】
２０〜２５℃の室内において、図１に示すように、防蟻薬塗布試験片(1) としての（ヒノキ＋竹炭）塗布試験片と、ブランク試験片(2) としての（樹脂のみ）塗布試験片をテーブル(3) 上に隙間のないように並置し、テーブル(3) に固定した。これら試験片(1) (2) 上に供試虫(5) として累代飼育中のイエシロアリ職蟻を２０匹を置いて、供試虫(5) をガラスシャーレ(4) で覆い、供試虫(5) はシャーレ(4) 内を自由に行動できるようにした。１０分、３０分、６０分、１２０分、１８０分および３００分の経時毎にそれぞれの試験片(1) (2) 上にいる虫数をカウントし、下式により忌避率を算出した。
【００３０】
忌避率（％）＝
（ブランク試験片上の虫数−防蟻薬塗布試験片上の虫数）／全虫数（２０匹）×１００
試験は繰り返し２回実施した。
【００３１】
試験片(1) (2) の組合せを表５に示すように変更し、上記と同様の操作を行い、忌避率を算出した。
【００３２】
試験結果を表６にまとめて示す。
【表５】
2005179332.tif 000006
【表６】
2005179332.tif 000007
【００３３】
表６から明らかなように、実施例の防蟻用コーティング剤は比較例のものに比べ、有意の差で高い忌避率を示す。
【図面の簡単な説明】
【００３４】
【図１】防蟻用コーティング剤のイエシロアリに対する忌避効果を評価するための試験方法を概略的に示す正面図である。
【符号の説明】
【００３５】
(1) ：防蟻薬塗布試験片
(2) ：ブランク試験片
(3) ：テーブル
(4) ：シャーレ
(5) ：供試虫
【図１】
2005179332.tif 000008